ЭЛЕКТРОЛИТ ДЛЯ НАНЕСЕНИЯ ПОКРЫТИЯ НА ВЕНТИЛЬНЫЕ МЕТАЛЛЫ И ИХ СПЛАВЫ, СПОСОБ НАНЕСЕНИЯ ПОКРЫТИЯ И ПОКРЫТИЕ, ПОЛУЧЕННОЕ ТАКИМ СПОСОБОМ

1. Электролит для нанесения покрытия на вентильные металлы или их сплавы, представляющий собой водный раствор следующих соединений:
фосфат щелочного металла от 25 до 60 г/л электролита;
тетраборат щелочного металла от 18 до 50 г/л электролита;
борная кислота от 10 до 40 г/л электролита;
фторид щелочного металла от 1 до 25 г/л электролита;
метасиликат щелочного металла от 0,5 до 9 г/л электролита.
2. Электролит по п. 1, в котором соотношение борная кислота/тетраборат щелочного металла составляет от 0,2 до 2,2.
3. Электролит по п. 2, в котором соотношение борная кислота/тетраборат щелочного металла составляет от 0,3 до 1,5, предпочтительно от 0,4 до 1,0, более предпочтительно от 0,5 до 0,8.
4. Электролит по любому из пп. 1-3, в котором фосфат щелочного металла выбран из группы: гидрофосфат натрия, гидрофосфат калия, дигидрофосфат натрия, дигидрофосфат калия или их смеси.
5. Электролит по любому из пп. 1-3, в котором тетраборат щелочного металла выбран из группы: тетраборат натрия, тетраборат калия или их смеси.
6. Электролит по любому из пп. 1-3, в котором фторид щелочного металла выбран из группы: фторид натрия, фторид калия или их смеси.
7. Электролит по любому из пп. 1-3, в котором метасиликат щелочного металла выбран из группы: метасиликат натрия, метасиликат калия или их смеси.
8. Электролит по любому из пп. 1-3, в котором содержание фосфата щелочного металла составляет от 30 до 55 г/л электролита, более предпочтительно от 35 до 50 г/л электролита.
9. Электролит по любому из пп. 1-3, в котором содержание тетрабората щелочного металла составляет от 20 до 40 г/л электролита, более предпочтительно от 25 до 35 г/л электролита.
10. Электролит по любому из пп. 1-3, в котором содержание борной кислоты составляет от 13 до 30 г/л электролита, более предпочтительно от 15 до 25 г/л электролита.
11. Электролит по любому из пп. 1-3, в котором содержание фторида щелочного металла составляет от 4 до 18 г/л электролита, более предпочтительно от 6 до 15 г/л электролита.
12. Электролит по любому из пп. 1-3, в котором содержание метасиликата щелочного металла составляет от 1 до 8 г/л электролита, предпочтительно от 2 до 7 г/л электролита.
13. Способ нанесения покрытия на изделие, поверхность которого полностью или частично представляет собой вентильный металл или его сплав, путем прикладывания импульсов напряжения между изделием, являющимся анодом, и катодом, находящимися в контакте с электролитом, отличающийся тем, что в качестве электролита используют электролит по любому из пп. 1-12.
14. Способ по п. 13, в котором вентильный металл выбирают из группы алюминий, магний, титан.
15. Способ по п. 13, в котором нанесение покрытия осуществляют в условиях микродугового оксидирования.
16. Способ по п. 15, в котором между анодом и катодом прикладывают импульсы напряжения в диапазоне от 100 до 1000 В длительностью от 10 до 1000 мкс и частотой следования импульсов от 50 до 200 Гц.
17. Способ по п. 16, в котором между анодом и катодом прикладывают импульсы напряжения в диапазоне от 250 до 600 В длительностью от 100 до 300 мкс и частотой следования импульсов от 50 до 100 Гц.
18. Способ по п. 13, в котором катодом является емкость, в которой содержится электролит.
19. Способ по п. 13, в котором катод изготовлен из нержавеющей стали или алюминия.
20. Способ по п. 15, в котором нанесение покрытия осуществляют при температуре от 10 до 60°C.
21. Способ по п. 20, в котором нанесение покрытия осуществляют при температуре от 12 до 50°C.
22. Способ по п. 13, в котором осуществляют барботирование электролита.
23. Способ по п. 22, в котором барботирование электролита осуществляют азотом, кислородом или воздухом.
24. Способ по п. 13, в котором осуществляют вращение анода.
25. Способ по п. 13, в котором осуществляют вращение катода.
26. Способ по п. 13, в котором электролит перемешивают.
27. Способ по п. 26, в котором перемешивание осуществляют мешалкой со скоростью от 0 до 1000 об/мин, предпочтительно - от 200 до 800 об/мин, более предпочтительно от 400 до 600 об/мин.
28. Покрытие, полученное способом по любому из пп. 13-27.
29. Покрытие по п. 28, которое обработано раствором фторопласта.
30. Изделие, имеющее покрытие по любому из пп. 27-29.